(57)【要約】【課題】耐火性能と機械的物性とに優れた熱硬化型樹脂積層体を提供すること。【解決手段】熱硬化型樹脂積層体は、基材層に熱硬化性樹脂含有耐火層を積層し、一体化したことを特徴とする。【選択図】なし【特許請求の範囲】
【請求項１】
基材層に、熱硬化性樹脂及び熱膨張性黒鉛を含有する熱硬化性樹脂含有耐火層を積層し、一体化したことを特徴とする熱硬化型樹脂積層体。
【請求項２】
熱硬化性樹脂、熱膨張性黒鉛、及び無機充填剤を含有し、熱硬化性樹脂１００質量部に対して熱膨張性黒鉛が５〜３００質量部、無機充填剤が５０〜５００質量部である耐火樹脂組成物から前記熱硬化性樹脂含有耐火層が形成されている請求項１に記載の熱硬化型樹脂積層体。
【請求項３】
熱硬化性樹脂、熱膨張性黒鉛、無機充填剤、及びリン化合物を含有し、熱硬化性樹脂１００質量部に対してリン化合物と熱膨張性黒鉛との合計量が５〜３００質量部、無機充填剤が５０〜５００質量部、熱膨張性黒鉛：リン化合物の重量比が９：１〜１：１００である耐火樹脂組成物から形成されている請求項１に記載の熱硬化型樹脂積層体。
【請求項４】
熱膨張性黒鉛：リン化合物の重量比が１：３〜１：１００である耐火樹脂組成物から形成されていることを特徴とする請求項３に記載の熱硬化型樹脂積層体。
【請求項５】
前記熱硬化性樹脂含有耐火層が、エポキシ樹脂、フェノール樹脂、メラミン樹脂、尿素樹脂、不飽和ポリエステル樹脂、アルキド樹脂、ポリウレタン樹脂、シリコーン樹脂、及び熱硬化性ポリイミドから選択される少なくとも１種の熱硬化性樹脂を含む請求項１〜４のいずれか一項に記載の熱硬化型樹脂積層体。
【請求項６】
メラミン樹脂を含有するメラミン樹脂化粧層をさらに備え、前記積層体の厚みが０．２ｍｍ〜３０ｍｍからなる請求項１〜４のいずれか一項に記載の熱硬化型樹脂積層体。
【請求項７】
前記メラミン樹脂が、紙又は繊維に含浸されている請求項６に記載の熱硬化型樹脂積層体。
【請求項８】
前記基材層が、樹脂シート、金属板、難燃紙、又は繊維シートを含む請求項１〜７のいずれか一項に記載の熱硬化型樹脂積層体。
【請求項９】
前記基材層が熱可塑性樹脂、エラストマー及びゴムから選択された少なくとも一つを含み、内曲げ最小Ｒ径５０ｍｍ〜１５０ｍｍの屈曲性を有する請求項１〜８のいずれか一項に記載の熱硬化型樹脂積層体。
【発明の詳細な説明】
【技術分野】
【０００１】
本発明は、熱硬化型樹脂積層体に関する。
【背景技術】
【０００２】
建築材料の分野においては従来から耐火性が重要な意味を持っており、建築材料として耐火性能を付与された樹脂材料が広く用いられるようになってきている。そのような耐火性能を付与された樹脂材料として、樹脂成分に熱膨張性黒鉛を混入した耐火性樹脂組成物及びかかる耐火性樹脂組成物から形成された耐火性シートが用いられている。
【０００３】
特許文献１は、エポキシ樹脂１００重量部、中和処理された熱膨張性黒鉛１０〜３００重量部及び無機充填剤５０〜５００重量部からなることを特徴とする耐火性樹脂組成物について開示している。
【０００４】
特許文献２は、繊維シートにバインダー及び熱膨張性黒鉛を含有する耐火性樹脂組成物を含浸させた樹脂シートを備え、前記バインダーが樹脂、エラストマー、ゴム、又はこれらの組み合わせであることを特徴とする熱膨張性耐火シートについて開示している。
【０００５】
特許文献３は、バインダー、リン化合物、熱膨張性黒鉛、及び無機充填剤を含有し、該バインダーはフェノール樹脂、メラミン樹脂、尿素樹脂、不飽和ポリエステル樹脂、アルキド樹脂、ポリウレタン樹脂、シリコーン樹脂、及び熱硬化性ポリイミドから選択される少なくとも１種の熱硬化性樹脂；アクリル樹脂、酢酸ビニル系樹脂、ポリビニルアルコール樹脂、及びポリビニルブチラール樹脂から選択される少なくとも１種の熱可塑性樹脂；ゴム；ラテックス；又はそれらの組み合わせからなり、バインダー１００重量部当たり、リン化合物が５０〜５００重量部であり、熱膨張性黒鉛と無機充填剤との合計量が５０〜１０００重量部である耐火性樹脂組成物及びかかる耐火性樹脂組成物からなる層を備えた耐火性シートについて開示している。
【先行技術文献】
【特許文献】
【０００６】
【特許文献１】特開２０００−１４３９４１号
【特許文献２】特開２０１６−１５１００１号
【特許文献３】ＷＯ２０１６／１３６８９６号
【発明の概要】
【発明が解決しようとする課題】
【０００７】
特許文献１〜３の耐火性樹脂組成物は、樹脂成分に熱硬化性樹脂を使用している点で、火災等による加熱後も耐火性樹脂組成物及びそれからなる耐火シートの機械的強度が維持され、また難燃性にも優れている点で有利である。
【０００８】
しかしながら、特許文献１〜３の耐火性樹脂組成物はその多くが、躯体追従性を有している一方、耐火材そのものの機械特性は基材の性質に依存しており、設計自由度が不足している。
【０００９】
また、特許文献１〜３の耐火性組成物は、熱膨張性黒鉛を含むために外観が灰色〜黒色をしており、意匠性が不足している。
【００１０】
本発明の一つの目的は、積層体全体の機械特性の設計自由度を高めた熱硬化型樹脂積層対を提供することにある。
【００１１】
本発明の別の目的は、意匠性を高めた熱硬化型樹脂積層体を提供することにある。
【課題を解決するための手段】
【００１２】
本発明によれば、以下の態様が提供される。
【００１３】
項１．基材層に、熱硬化性樹脂及び熱膨張性黒鉛を含有する熱硬化性樹脂含有耐火層を積層し、一体化したことを特徴とする熱硬化型樹脂積層体。
【００１４】
項２．熱硬化性樹脂、熱膨張性黒鉛、及び無機充填剤を含有し、熱硬化性樹脂１００質量部に対して熱膨張性黒鉛が５〜３００質量部、無機充填剤が５０〜５００質量部である耐火樹脂組成物から前記熱硬化性樹脂含有耐火層が形成されている項１に記載の熱硬化型樹脂積層体。
【００１５】
項３．熱硬化性樹脂、熱膨張性黒鉛、無機充填剤、及びリン化合物を含有し、熱硬化性樹脂１００質量部に対してリン化合物と熱膨張性黒鉛との合計量が５〜３００質量部、無機充填剤が５０〜５００質量部、熱膨張性黒鉛：リン化合物の重量比が９：１〜１：１００である耐火樹脂組成物から形成されている項１に記載の熱硬化型樹脂積層体。
【００１６】
項４．熱膨張性黒鉛：リン化合物の重量比が１：３〜１：１００である耐火樹脂組成物から形成されていることを特徴とする項３に記載の熱硬化型樹脂積層体。
【００１７】
項５．前記熱硬化性樹脂含有耐火層が、エポキシ樹脂、フェノール樹脂、メラミン樹脂、尿素樹脂、不飽和ポリエステル樹脂、アルキド樹脂、ポリウレタン樹脂、シリコーン樹脂、及び熱硬化性ポリイミドから選択される少なくとも１種の熱硬化性樹脂を含む項１〜４のいずれか一項に記載の熱硬化型樹脂積層体。
【００１８】
項６．メラミン樹脂を含有するメラミン樹脂化粧層をさらに備え、前記積層体の厚みが０．２ｍｍ〜３０ｍｍからなる項１〜４のいずれか一項に記載の熱硬化型樹脂積層体。
【００１９】
項７．前記メラミン樹脂が、紙又は繊維に含浸されている項６に記載の熱硬化型樹脂積層体。
【００２０】
項８．前記基材層が、樹脂シート、金属板、難燃紙、又は繊維シートを含む項１〜７のいずれか一項に記載の熱硬化型樹脂積層体。
【００２１】
項９．前記基材層が熱可塑性樹脂、エラストマー及びゴムから選択された少なくとも一つを含み、内曲げ最小Ｒ径５０ｍｍ〜１５０ｍｍの屈曲性を有する項１〜８のいずれか一項に記載の熱硬化型樹脂積層体。
【発明の効果】
【００２２】
本発明の熱硬化型樹脂積層体は、加熱後も十分な機械的強度を有することによって優れた耐火性能を発現すると共に、基材の適切な選択により積層体全体の機械特性を高い自由度で設定することができる。また、メラミン樹脂化粧層を設けることにより、熱硬化型樹脂積層体の意匠性を高めることもできる。
【図面の簡単な説明】
【００２３】
【図１】本発明の第１実施形態の熱硬化型樹脂積層体を示す略断面図。
【図２】本発明の第２実施形態の熱硬化型樹脂積層体を示す略断面図。
【図３】本発明の第３実施形態の熱硬化型樹脂積層体を示す略断面図。
【図４】本発明の第４実施形態の熱硬化型樹脂積層体を示す略断面図。
【図５】本発明の第５実施形態の熱硬化型樹脂積層体を示す略断面図。
【図６】（Ａ），（Ｂ）本発明の熱硬化型樹脂積層体を区画貫通孔に施工した例を示す略断面図。
【図７】（Ａ），（Ｂ）本発明の熱硬化型樹脂積層体の別の使用例を示す略断面図。
【発明を実施するための形態】
【００２４】
本発明の第１〜５実施形態について図１〜７を参照しながら説明する。
【００２５】
図１に示された本発明の第１実施形態の熱硬化型樹脂積層体１は基材層３に、熱硬化性樹脂及び熱膨張性黒鉛を含有する熱硬化性樹脂含有耐火層２を積層し、一体化したシート状の積層体である。
【００２６】
基材層３は、樹脂シート、金属板、難燃紙、繊維シート等であってもよい。
【００２７】
樹脂シートはバインダー樹脂に難燃剤等の他の成分を混合させたものである。バインダー樹脂としては、例えば、合成樹脂、エラストマー、ゴム、およびそれらの組み合わせが挙げられる。合成樹脂としては熱可塑性樹脂、熱硬化性樹脂が挙げられる。
【００２８】
熱可塑性樹脂としては、例えば、ポリプロピレン樹脂、ポリエチレン樹脂、ポリ（１−）ブテン樹脂、ポリペンテン樹脂等のポリオレフィン樹脂、ポリエチレンテレフタレート等のポリエステル樹脂、ポリスチレン樹脂、アクリロニトリル−ブタジエン−スチレン（ＡＢＳ）樹脂、エチレン酢酸ビニル共重合体（ＥＶＡ）、ポリカーボネート樹脂、ポリフェニレンエーテル樹脂、（メタ）アクリル系樹脂、ポリアミド樹脂、ポリ塩化ビニル樹脂、ノボラック樹脂、ポリウレタン樹脂、ポリイソブチレン等の合成樹脂が挙げられる。
【００２９】
熱硬化性樹脂としては、例えば、ポリウレタン、ポリイソシアネート、ポリイソシアヌレート、フェノール樹脂、エポキシ樹脂、尿素樹脂、メラミン樹脂、不飽和ポリエステル樹脂、ポリイミド等の合成樹脂が挙げられる。
【００３０】
エラストマーの例としてはオレフィン系エラストマー、スチレン系エラストマー、エステル系エラストマー、アミド系エラストマー、塩化ビニル系エラストマー、これらの組み合わせ等が挙げられる。
【００３１】
ゴムとしては、天然ゴム、イソプレンゴム、ブタジエンゴム、１，２−ポリブタジエンゴム、スチレン−ブタジエンゴム、クロロプレンゴム、ニトリルゴム、ブチルゴム、塩素化ブチルゴム、エチレン−プロピレンゴム、エチレン−プロピレン−ジエンゴム（EPDM）、クロロスルホン化ポリエチレン、アクリルゴム、エピクロルヒドリンゴム、多加硫ゴム、非加硫ゴム、シリコンゴム、フッ素ゴム、ウレタンゴム等のゴム等が挙げられる。
【００３２】
特に、バインダー樹脂として熱可塑性樹脂、エラストマー及びゴムから選択された少なくとも一つを使用すると、基材層３及び該基材層３を備えた熱硬化型樹脂積層体１に曲げ性を与えることができる。例えば、バインダー樹脂として熱可塑性樹脂、エラストマー及びゴムから選択された少なくとも一つ含有し、内曲げ最小Ｒ径５０ｍｍ〜１５０ｍｍの屈曲性を有する基材層３を有する熱硬化型樹脂積層体１は、施工箇所の形状に合わせて曲げて、フレキシブルに使用することができる。
【００３３】
金属板を構成する金属は特に限定されないが、鋼、銅、又はこれらの合金等が好ましい。金属板から構成された基材層３は適度な硬さがあるため、例えば、中空部を間に有する二つの壁部からなる中空壁に貫通孔を形成した場合に、中空部を跨ぐように二つの壁部に架け渡し、貫通孔の金属枠として基材層３を備えた積層体１を設置することができる。
【００３４】
難燃紙は、難燃性を付与した紙であり、ガラス繊維等の無機繊維を主配合した紙や、無機リン化合物，含窒素系化合物，水酸化アルミニウム，炭酸カルシウム等の公知の難燃剤を水溶液に溶解又は分散したものを含浸した紙が挙げられる。
【００３５】
繊維シートは繊維を絡ませてシート形状にしたもので、織布又は不織布であってよく、織布又は不織布に使用される繊維としては、特に限定はされないが、不燃性料又は準不燃材料のものが好ましく、例えば、ガラス繊維、セラミック繊維、セルロース繊維、ポリエステル繊維、炭素繊維、グラファイト繊維、熱硬化性樹脂繊維が挙げられる。
【００３６】
難燃紙又は繊維シートから構成された基材層３はカッター又はハサミ等の切断装置により所望の形状に切断又は加工することができる。また、基材層３を難燃紙又は繊維シートから構成することにより、積層体１に可撓性を付与することができる。
【００３７】
熱硬化性樹脂含有耐火層２は、熱硬化型樹脂積層体に耐火性を与える。熱硬化性樹脂含有耐火層２は、加熱により膨張することにより火の通過を遮断し、また加熱後には硬化して燃焼残渣が機械的強度を維持する。
【００３８】
熱硬化性樹脂含有耐火層２は、好ましくは熱硬化性樹脂、熱膨張性黒鉛、及び無機充填剤を含有する樹脂組成物から形成される。
【００３９】
熱硬化性樹脂の例としては、好ましくはエポキシ樹脂、フェノール樹脂、メラミン樹脂、尿素樹脂、不飽和ポリエステル樹脂、アルキド樹脂、ポリウレタン樹脂、シリコーン樹脂、及び熱硬化性ポリイミドから選択される少なくとも１種である。
【００４０】
熱膨張性黒鉛は、従来公知の物質であり、天然鱗状グラファイト、熱分解グラファイト、キッシュグラファイト等の粉末を濃硫酸、硝酸、セレン酸等の無機酸と濃硝酸、過塩素酸、過塩素酸塩、過マンガン酸塩、重クロム酸塩、過酸化水素等の強酸化剤とで処理してグラファイト層間化合物を生成させたもので、炭素の層状構造を維持したままの結晶化合物である。
【００４１】
熱膨張性黒鉛は任意選択で中和処理されてもよい。つまり、上記のように酸処理して得られた熱膨張性黒鉛を、更にアンモニア、脂肪族低級アミン、アルカリ金属化合物、アルカリ土類金属化合物等で中和する。上記脂肪族低級アミンとしては、例えば、モノメチルアミン、ジメチルアミン、トリメチルアミン、エチルアミン、プロピルアミン、ブチルアミン等が挙げられる。上記アルカリ金属化合物及びアルカリ土類金属化合物としては、例えば、カリウム、ナトリウム、カルシウム、バリウム、マグネシウム等の水酸化物、酸化物、炭酸塩、硫酸塩、有機酸塩等が挙げられる。
【００４２】
本発明で用いられる熱膨張性黒鉛の粒度は、２０〜２００メッシュのものが好ましい。粒度が２００メッシュより大きいと、黒鉛の膨張度が大きく、望む耐火断熱層が得られ、粒度が２０メッシュより小さいと、樹脂と混練する際の、分散性が良好である。
【００４３】
熱膨張性黒鉛の配合量は、熱硬化性樹脂１００質量部に対して、５〜３００質量部であることが好ましい。
【００４４】
無機充填剤の例としては、例えば、シリカ、珪藻土、アルミナ、酸化亜鉛、酸化チタン、酸化カルシウム、酸化マグネシウム、酸化鉄、酸化錫、酸化アンチモン、フェライト類、水酸化カルシウム、水酸化マグネシウム、水酸化アルミニウム、塩基性炭酸マグネシウム、炭酸カルシウム、炭酸マグネシウム、炭酸亜鉛、炭酸バリウム、ドーンナイト、ハイドロタルサイト、硫酸カルシウム、硫酸バリウム、石膏繊維、ケイ酸カルシウム、タルク、クレー、マイカ、モンモリロナイト、ベントナイト、活性白土、セピオライト、イモゴライト、セリサイト、ガラス繊維、ガラスビーズ、シリカ系バルン、窒化アルミニウム、窒化ホウ素、窒化ケイ素、カーボンブラック、グラファイト、炭素繊維、炭素バルン、木炭粉末、各種金属粉、チタン酸カリウム、硫酸マグネシウム「ＭＯＳ」、チタン酸ジルコン酸鉛、アルミニウムボレート、硫化モリブデン、炭化ケイ素、ステンレス繊維、ホウ酸亜鉛、各種磁性粉、スラグ繊維、フライアッシュ、脱水汚泥等が候補に挙げられ、本発明では、周期律表ＩＩ族又はＩＩＩ族に属する金属の金属塩又は酸化物は、燃焼時に発泡して発泡焼成物を形成する性質を有するため、形状保持性を高めるうえで特に好ましい。具体的には、炭酸カルシウム、炭酸マグネシウム等が挙げられる。
【００４５】
一般的に、上記無機充填剤は、骨材的な働きをすることから、残渣強度の向上や熱容量の増大に寄与すると考えられる。上記無機充填剤は、単独で用いられてもよく、２種以上が併用されてもよい。
【００４６】
上記無機充填剤の粒径としては、０．５〜１００μｍが好ましく、より好ましくは１〜５０μｍである。無機充填剤は、添加量が少ないときは、分散性が性能を大きく左右するため粒径の小さいものが好ましいが、０．５μｍ未満では二次凝集が起こり、分散性が悪くなる。上記無機充填剤の添加量が多いときは、高充填が進むにつれて、樹脂組成物粘度が高くなり成形性が低下するが、粒径を大きくすることで樹脂組成物の粘度を低下させることができる点から、上記範囲のなかでも粒径の大きいものが好ましい。粒径が１００μｍを超えると、成形体の表面性、樹脂組成物の力学的物性が低下する。
【００４７】
無機充填剤の配合量は、熱硬化性樹脂１００質量部に対して、５０〜５００質量部であることが好ましい。
【００４８】
熱硬化性樹脂含有耐火層２は、好ましくはリン化合物をさらに含む。リン化合物の例としては、赤リン；トリフェニルホスフェート、トリクレジルホスフェート、トリキシレニルホスフェート、クレジルジフェニルホスフェート、キシレニルジフェニルホスフェート等の各種リン酸エステル；リン酸ナトリウム、リン酸カリウム、リン酸マグネシウム等のリン酸金属塩；ポリリン酸アンモニウム類；ポリリン酸メラミン、下記一般式（１）で表される化合物；リン酸系可塑剤等が挙げられる。
【００４９】
【化１】
2018126956.tif 000002
【００５０】
式中、Ｒ1 、Ｒ3 は、水素、炭素数１〜１６の直鎖状若しくは分岐状のアルキル基、又は、炭素数６〜１６のアリール基を表す。Ｒ2 は、水酸基、炭素数１〜１６の直鎖状若しくは分岐状のアルキル基、炭素数１〜１６の直鎖状若しくは分岐状のアルコキシル基、炭素数６〜１６のアリール基、又は、炭素数６〜１６のアリールオキシ基を表す。
【００５１】
赤リンとしては、市販の赤リンを用いることができるが、耐湿性、混練時に自然発火しない等の安全性の点から、赤リン粒子の表面を樹脂でコーティングしたもの等が好ましい。
【００５２】
ポリリン酸アンモニウム類としては、例えば、ポリリン酸アンモニウム、メラミン変性ポリリン酸アンモニウム等が挙げられるが、取扱性等の点から、ポリリン酸アンモニウムが好ましい。市販品としては、ヘキスト社製「ＡＰ４２２」、「ＡＰ４６２」、住友化学工業社製「スミセーフＰ」、チッソ社製「テラージュＣ６０」が挙げられる。
【００５３】
上記一般式（１）で表される化合物としては、例えば、メチルホスホン酸、メチルホスホン酸ジメチル、メチルホスホン酸ジエチル、エチルホスホン酸、プロピルホスホン酸、ブチルホスホン酸、２−メチルプロピルホスホン酸、ｔ−ブチルホスホン酸、２，３−ジメチル−ブチルホスホン酸、オクチルホスホン酸、フェニルホスホン酸、ジオクチルフェニルホスホネート、ジメチルホスフィン酸、メチルエチルホスフィン酸、メチルプロピルホスフィン酸、ジエチルホスフィン酸、ジオクチルホスフィン酸、フェニルホスフィン酸、ジエチルフェニルホスフィン酸、ジフェニルホスフィン酸、ビス（４−メトキシフェニル）ホスフィン酸等が挙げられる。上記リン化合物は、単独で用いても、２種以上を併用してもよい。
【００５４】
リン酸系可塑剤は熱硬化性樹脂等の溶融粘度を調整するために添加される。リン酸系列可塑剤としては、リン酸エステル系化合物、例えばリン酸トリクレジル（ＴＣＰ）、リン酸クレジルジフェニルなどのアリールエステル；リン酸トリメチルなどのアルキルエステル；ビスフェノール系芳香族縮合リン酸エステル類等が挙げられる。好ましいリン酸系列可塑剤はリン酸トリクレジル（ＴＣＰ）である。
【００５５】
リン化合物は、赤リン；トリフェニルホスフェート、トリクレジルホスフェート、トリキシレニルホスフェート、クレジルジフェニルホスフェート、キシレニルジフェニルホスフェート等の各種リン酸エステル；リン酸ナトリウム、リン酸カリウム、リン酸マグネシウム等のリン酸金属塩；ポリリン酸アンモニウム類；及びポリリン酸メラミン、下記一般式（１）で表される化合物；からなる群から選択される少なくとも一つであってよく、リン酸系列可塑剤は任意選択で添加される。
【００５６】
リン化合物の配合量は、熱硬化性樹脂１００質量部に対して、１〜２００質量部であることが好ましい。
【００５７】
好ましくは、熱硬化型樹脂積層体は、熱硬化性樹脂、熱膨張性黒鉛、無機充填剤、及びリン化合物を含有し、熱硬化性樹脂１００質量部に対してリン化合物と熱膨張性黒鉛との合計量が５〜３００質量部、無機充填剤が５０〜５００質量部、熱膨張性黒鉛：リン化合物の重量比が９：１〜１：１００である耐火樹脂組成物から形成される。この構成によれば、十分な耐火性能を得つつ、加熱燃焼後の機械的物性の低下を抑性することができる。
【００５８】
耐火性樹脂組成物は、その物性を損なわない範囲で、更に、フェノール系、アミン系、イオウ系等の酸化防止剤、金属害防止剤、帯電防止剤、安定剤、架橋剤、滑剤、軟化剤、顔料等のその他の成分を含有することができる。
【００５９】
本発明の第１実施形態の熱硬化型樹脂積層体１は、塗工；浸漬；プレス成形、押出し成形、カレンダー成形、真空成形を初めとする成形；等の従来公知の方法により形成した熱硬化性樹脂含有耐火層２と、別途準備した基材層３とを、インライン又はオフセットでプレス、真空吸着、押出し、又はその他の方法で接着することにより製造することができる。プレス成形には熱プレス、ベルトプレス等が包含される。或いは、硬化前の熱硬化性樹脂含有耐火層２を別途準備した基材層３と熱プレスで一体成形してもよい。
【００６０】
本発明の第１実施形態の熱硬化型樹脂積層体１は、基材を適切に選択することにより、硬さ、可撓性、加工性等の熱硬化型樹脂積層体１全体の機械特性を高い自由度で設定することができる。また、メラミン樹脂化粧層を設けることにより、熱硬化型樹脂積層体１の意匠性を高めることもできる。
【００６１】
図２は本発明の第２実施形態の熱硬化型樹脂積層体１である。以下の第２〜第５実施形態の説明において、第１実施形態と同じ部材については説明を省略する。
【００６２】
第２実施形態の熱硬化型樹脂積層体１は、２層の熱硬化性樹脂含有耐火層２と、３層の基材層とが積層されて一体化したものである。このように、熱硬化型樹脂積層体１は２層以上の熱硬化性樹脂含有耐火層２と、２層以上の基材層３を備えても良い。
【００６３】
２層の熱硬化性樹脂含有耐火層２は熱硬化型樹脂積層体１の両端に配置され、２層の熱硬化性樹脂含有耐火層２の間に３層の基材層３が挟まれている。この構成により、熱硬化型樹脂積層体１の両面への耐火性の要求に応えることができる。
【００６４】
本発明の第２実施形態の熱硬化型樹脂積層体１は第１実施形態と同じ上記の効果を有することに加えて、５層ともが熱硬化性樹脂含有耐火層２より形成された場合に比べて、製造コストが低い。
【００６５】
図３は本発明の第３実施形態の熱硬化型樹脂積層体１である。本実施形態では、熱硬化型樹脂積層体１は、図１の第１実施形態に対し、熱硬化性樹脂含有耐火層２の上にさらに、メラミン樹脂を含有するメラミン樹脂化粧層４を備えている。メラミン樹脂化粧層４を設けることにより、熱硬化型樹脂積層体１の外観が良好となる。メラミン樹脂化粧層４に所望の着色を施すこともできるし、メラミン樹脂化粧層４に柄、模様、エンボス等を施すことにより、熱硬化型樹脂積層体１に意匠性を施すことができる。
【００６６】
熱硬化型樹脂積層体１の厚みは限定されないが、厚いと曲げ性能が低下し、薄いとメラミン樹脂化粧層４が割れやすくなるため、０．２ｍｍ〜３０ｍｍであることが好ましく、０．２ｍｍ〜５ｍｍであることがより好ましく、０．４ｍｍ〜２ｍｍであることがさらに好ましい。なお、メラミン樹脂化粧層４の上に別の表面材が設けられても良い。
【００６７】
メラミン樹脂化粧層４は、メラミン含浸用の紙又は繊維等の基材に含浸させ乾燥させることにより製造することができる。紙としては、例えば薄葉紙、リンター紙、チタン紙等が挙げられる。繊維としては合成繊維、ガラス繊維が挙げられる。繊維は織布または不織布であってもよい。メラミン樹脂には必要に応じて他の成分を添加してもよい。メラミン樹脂化粧層の製造方法は公知であり、例えば特開平３−２８１２４２及び特許第３７８９６９４等に記載されている。
【００６８】
本発明の第３実施形態の熱硬化型樹脂積層体１は第１実施形態と同じ上記の効果を有することに加えて、意匠性が高く、優れた外観を有する。
【００６９】
図４は本発明の第４実施形態の熱硬化型樹脂積層体１である。本実施形態は、第３実施形態の熱硬化型樹脂積層体１と比較して、熱硬化性樹脂含有耐火層２と基材層３の位置が逆になっている。つまり、基材層３の上にメラミン樹脂化粧層４を備えている。この場合も、メラミン樹脂化粧層４は基材層３を上からカバーし、熱硬化型樹脂積層体１に良好な外観を与えることができる。
【００７０】
熱硬化型樹脂積層体１の厚みは限定されないが、厚いと曲げ性能が低下し、薄いと割れやすくなるため、０．２ｍｍ〜３０ｍｍであることが好ましく、０．２ｍｍ〜５ｍｍであることがより好ましく、０．４ｍｍ〜２ｍｍであることがさらに好ましい。なお、メラミン樹脂化粧層４の上に別の表面材が設けられても良い。
【００７１】
本発明の第４実施形態の熱硬化型樹脂積層体１は第１実施形態と同じ上記の効果を有することに加えて、意匠性が高く、優れた外観を有する。
【００７２】
図５は本発明の第５実施形態の熱硬化型樹脂積層体１である。第５実施形態の熱硬化型樹脂積層体１は、メラミン樹脂化粧層４と、２層の熱硬化性樹脂含有耐火層２と、２層の基材層３とからなり、２層の熱硬化性樹脂含有耐火層２の間に２層の基材層３が挟まれ、２層の熱硬化性樹脂含有耐火層２のうちの一方における基材層３とは反対側にメラミン樹脂化粧層４が積層されている。この構成により、熱硬化型樹脂積層体１の両面への耐火性の要求に応えることができ、かつ、熱硬化型樹脂積層体１に良好な外観を与えることができる。
【００７３】
本発明の第５実施形態の熱硬化型樹脂積層体１は第１実施形態と同じ上記の効果を有することに加えて、優れた外観を有し、かつメラミン樹脂化粧層４以外の４層が熱硬化性樹脂含有耐火層２より形成された場合に比べて、製造コストが低い。
【００７４】
なお、上記第１〜第５実施形態の熱硬化型樹脂積層体１は、熱硬化性樹脂含有耐火層２、基材層３、及びメラミン樹脂化粧層４以外の追加の層を１層又は２層以上さらに備えていてもよい。例えば、熱硬化型樹脂積層体１に可撓性を付与するために、ウレタン樹脂等より形成された発泡層を設けてもよい。
【００７５】
本発明の第１〜第５実施形態の熱硬化型樹脂積層体１は、建築材料に耐火性能を与えるために使用することができる。例えば、図６（Ａ）に示すように、シート状の熱硬化型樹脂積層体１を丸めて、中空壁６の一方の壁から他方の壁に架け渡すように中空壁６における断面略円形の区画貫通孔７を区画形成する壁に設置することにより、区画貫通孔７から中空壁６の２つの壁の間の空間に火が侵入するのを防ぐことができる。また、加熱時には熱硬化型樹脂積層体１自体が熱により膨張し、区画貫通孔７を塞ぎ、区画貫通孔７に耐火性を付与することができる。さらに、熱硬化型樹脂積層体１を設置することにより、区画貫通孔７内に追加の耐火充填材を配置することができる。例えば、区画貫通孔７に貫通部材としての配管８を挿通した後、配管８と熱硬化型樹脂積層体１の間を、充填パテ又は耐火性樹脂性シート等の公知の耐火充填材９で充填することができ、熱硬化型樹脂積層体１を設置しているため、中空壁６の２つの壁の間の空間に耐火充填材９が落下するのを防止することができる。
【００７６】
熱硬化型樹脂積層体１のメラミン樹脂化粧層４の厚みが大きい場合や、熱硬化型樹脂積層体１全体の厚みが大きい場合、曲げ性能が低下する場合があるが、図７（Ａ）に示すように略矩形の熱硬化型樹脂積層体１の長さ方向又は幅方向に切れ込み１０を入れて、切れ込み１０の位置で折り曲げることにより、図７（Ｂ）に示すように熱硬化型樹脂積層体１を断面略矩形の筒状体に変形することができ、矩形の区画貫通孔７の形状に適合させて熱硬化型樹脂積層体１を施工することができる。
【００７７】
なお一実施形態では、本発明の熱硬化型樹脂積層体１は、繊維シートにバインダー及び熱膨張性黒鉛を含有する耐火性樹脂組成物を含浸させた樹脂シートを備え、バインダーが樹脂、エラストマー、ゴム、又はこれらの組み合わせであることを特徴とする熱膨張性耐火シートを含まない。
【図１】
2018126956.tif 000003
【図２】
2018126956.tif 000004
【図３】
2018126956.tif 000005
【図４】
2018126956.tif 000006
【図５】
2018126956.tif 000007
【図６】
2018126956.tif 000008
【図７】
2018126956.tif 000009